【手続補正書】
【提出日】平成27年6月18日(2015.6.18)
【手続補正１】
【補正対象書類名】特許請求の範囲
【補正対象項目名】全文
【補正方法】変更
【補正の内容】
【特許請求の範囲】
【請求項１】
液体含浸表面と、前記表面上に凝縮物の液滴の形態で成長する凝縮相とを含む凝縮器であって、
前記凝縮物の液滴は、前記表面から発散され、前記表面は、固体基板上の特徴のマトリクスと含浸液とを含み、前記特徴は、それらの間またはそれらの中に含浸液を安定して含むように十分に近接して離間され、前記凝縮物は、前記含浸液に取って代わらず、前記凝縮物は、膜状凝縮において前記含浸液上に拡散しない、凝縮器。
【請求項２】
前記含浸液は、以下のような空気に対する表面張力γｏａを有し、
（γｗａ−γｏｗ）＜γｏａ＜（γｗａ＋γｏｗ）
式中、γｗａは、空気または他の周囲ガスに対する前記凝縮物の表面張力であり、γｏａは、空気または他の周囲ガスに対する前記含浸液の表面張力であり、γｏｗは、前記含浸液と前記凝縮物との間の界面張力である、請求項１に記載の凝縮器。
【請求項３】
式（ａ）から（ｄ）のうちの１つ以上が該当し、
（ａ）  （γｗａ−γｏｗ）＜γｏａ＜（γｗａ＋γｏｗ）、
（ｂ）  γｏｓ／γｗｓ＜[１＋（γｏｗ／γｗｓ）（（ｒ−１）／（ｒ−φ））］、
（ｃ）  γｏａ／γｗａ＞[１−γｏｗ／γｗａ］、および
（ｄ）  γｏａ／γｗａ＜[１＋γｏｗ／γｗａ］、
式中、γｗａは、空気または他の周囲ガスに対する前記凝縮物の表面張力であり、γｏａは、空気または他の周囲ガスに対する前記含浸液の表面張力であり、γｏｗは、前記含浸液と前記凝縮物との間の界面張力であり、γｏｓは、前記含浸液と前記固体基板との間の界面張力であり、γｗｓは、前記凝縮物と前記固体基板との間の界面張力であり、ｒは、前記固体基板の突出面積に対する前記固体基板の実際の表面積の比率であり、φは、前記凝縮物に触れる前記固体基板の前記表面積の割合である、請求項１に記載の凝縮器。
【請求項４】
（ａ）、（ｂ）、（ｃ）、および（ｄ）の全てが該当し、前記含浸液は、前記凝縮物上に拡散せず、前記凝縮物は、前記含浸液に取って代わらず、前記凝縮物は、膜状凝縮において、前記含浸液上に拡散しない、請求項３に記載の凝縮器。
【請求項５】
前記表面は、凝縮および／または前記表面上における凝縮物の発散を助長するように構成され、前記含浸液は、前記凝縮物の表面張力の３０％〜９５％または３３％〜６７％の表面張力を有する、請求項１〜４のいずれかに記載の凝縮器。
【請求項６】
前記凝縮物は、水である、請求項１〜５のいずれかに記載の凝縮器。
【請求項７】
前記含浸液の表面張力は、約２４ダイン／ｃｍ〜約４９ダイン／ｃｍである、請求項６に記載の凝縮器。
【請求項８】
前記含浸液は、Ｋｒｙｔｏｘ−１５０６、イオン液体（例えば、ＢＭＩ−ＩＭ）、テトラデカン、ペンタデカン、ｃｉｓ−デカリン、α−ブロモナフタレン、α−クロロナフタレン、ジヨードメタン、オレイン酸エチル、ｏ−ブロモトルエン、ジヨードメタン、トリブロモヒドリン、フェニルカラシ油、４臭化アセチレン、およびＥＭＩ−Ｉｍ（Ｃ８Ｈ１１Ｆ６Ｎ３Ｏ４Ｓ２）から成る群から選択される少なくとも１つの部材を含む、請求項１〜７のいずれかに記載の凝縮器。
【請求項９】
前記含浸液は、５００ｃＰ以下または１００ｃＰ以下または５０ｃＰ以下の粘度を有し、または、前記含浸液は、約２０ｍｍＨｇ以下の室温蒸気圧を有する、請求項１〜８のいずれかに記載の凝縮器。
【請求項１０】
前記特徴のマトリクスは、階層構造を含む、請求項１〜９のいずれかに記載の凝縮器。
【請求項１１】
前記階層構造は、ナノスケールの特徴をその上に含むマイクロスケールの特徴である、請求項１０に記載の凝縮器。
【請求項１２】
前記特徴は、実質的に均一な高さを有し、前記含浸液は、前記特徴間の空間を充填し、かつ、前記特徴の上部を覆って前記特徴を少なくとも約５ｎｍの厚さの層でコーティングする、請求項１〜１１のいずれかに記載の凝縮器。
【請求項１３】
前記特徴は、細孔または他のウェルを画定し、前記含浸液は、前記特徴を充填する、請求項１〜１２のいずれかに記載の凝縮器。
【請求項１４】
前記含浸液は、前記特徴の上部に安定薄膜を形成する、請求項１〜１３のいずれかに記載の凝縮器。
【請求項１５】
前記マトリクスは、約１マイクロメートル〜約１００マイクロメートルの特徴間間隔を有する、請求項１〜１４のいずれかに記載の凝縮器。
【請求項１６】
前記特徴は、柱、粒子、ナノニードル、ナノグラス、および無作為幾何学形状特徴から成る群から選択される少なくとも１つの部材を含む、請求項１〜１５のいずれかに記載の凝縮器。
【請求項１７】
前記物品は、電場または電束を前記液体含浸表面に与えるために構成されている複数の離間された電極を含む、請求項１〜１６のいずれかに記載の凝縮器。
【請求項１８】
前記固体基板は、炭化水素、ポリマー、フルオロポリマー、セラミック、ガラス、繊維ガラス、および金属から成る群から選択される１つ以上の部材を含む、請求項１〜１７のいずれかに記載の凝縮器。
【請求項１９】
前記固体基板は、コーティングである、請求項１〜１８のいずれかに記載の凝縮器。
【請求項２０】
前記固体基板は、本質的に疎水性である、請求項１〜１９のいずれかに記載の凝縮器。
【請求項２１】
凝縮器の表面上における凝縮物（一次液体）の滴状凝縮および発散を助長する方法であって、前記方法は、
前記凝縮物が含浸液（二次液体）に取って代わらないように、および、前記凝縮物が膜状凝縮において前記含浸液上に拡散しないように、前記含浸液を選択することと、
前記表面を前記選択された含浸液（二次液体）で含浸することであって、前記表面は、固体基板上の特徴のマトリクスと前記含浸液とを含み、前記特徴は、それらの間またはそれらの中に前記含浸液を安定して含むように十分に近接して離間されている、ことと、
前記表面を凝縮相に暴露させることであって、前記凝縮相は、前記表面上に前記凝縮物の液滴を形成する、ことと、
前記表面から前記凝縮物の前記液滴を発散させることと
を含む、方法。
【請求項２２】
式（ａ）から（ｄ）のうちの１つ以上が該当するように、前記表面が構成され、および／または、前記含浸液が選定され、
（ａ）  （γｗａ−γｏｗ）＜γｏａ＜（γｗａ＋γｏｗ）、
（ｂ）  γｏｓ／γｗｓ＜[１＋（γｏｗ／γｗｓ）（（ｒ−１）／（ｒ−φ））］、
（ｃ）  γｏａ／γｗａ＞[１−γｏｗ／γｗａ］、および
（ｄ）  γｏａ／γｗａ＜[１＋γｏｗ／γｗａ］、
式中、γｗａは、空気または他の周囲ガスに対する前記凝縮物の表面張力であり、γｏａは、空気または他の周囲ガスに対する前記含浸液の表面張力であり、γｏｗは、前記含浸液と前記凝縮物との間の界面張力であり、γｏｓは、前記含浸液と前記固体基板との間の界面張力であり、γｗｓは、前記凝縮物と前記固体基板との間の界面張力であり、ｒは、前記固体基板の突出面積に対する前記固体基板の実際の表面積の比率であり、φは、前記凝縮物に触れる前記固体基板の前記表面積の割合である、請求項２１に記載の方法。
【請求項２３】
（ａ）、（ｂ）、（ｃ）、および（ｄ）の全てが該当し、前記二次液体は、前記一次液体上に拡散せず、前記一次液体は、前記二次液体に取って代わらず、前記一次液体は、膜状凝縮において、前記二次液体上に拡散しない、請求項２２に記載の方法。
【請求項２４】
前記含浸液（前記二次液体）は、前記凝縮物上の前記含浸液の拡散係数Ｓが負であるように選択され、Ｓ＝γｗａ−γｏａ−γｏｗであり、式中、γｗａは、空気または他の周囲ガスに対する前記凝縮物の表面張力であり、γｏａは、空気または他の周囲ガスに対する前記含浸液の表面張力であり、γｏｗは、前記含浸液と前記凝縮物との間の界面張力である、請求項２１〜２３のいずれかに記載の方法。
【請求項２５】
前記含浸液は、前記含浸液が前記凝縮物と部分的混和性を有することにより、本質的に前記凝縮物から成る一次相の表面張力が低下され、前記拡散係数Ｓが負であるように選定される、請求項２４に記載の方法。
【請求項２６】
電場または電束を前記表面の少なくとも一部に印加することをさらに含む、請求項２１〜２５のいずれかに記載の方法。
【請求項２７】
複数の離間された電極を介して、前記電場または電束を印加することを含み、前記電極は、前記含浸液全体を通して電荷を散在させるように分散されている、請求項２６に記載の方法。
【請求項２８】
前記表面は、請求項１〜２０のいずれかに記載の凝縮器の液体含浸表面である、請求項２１〜２７のいずれかに記載の方法。
【請求項２９】
前記凝縮物上の前記含浸液の拡散係数Ｓは、負であり、Ｓ＝γｗａ−γｏａ−γｏｗであり、式中、γｗａは、空気または他の周囲ガスに対する前記凝縮物の表面張力であり、γｏａは、空気または他の周囲ガスに対する前記含浸液の表面張力であり、γｏｗは、前記含浸液と前記凝縮物との間の界面張力であり、
前記含浸液は、前記凝縮物と部分的混和性を有することにより、本質的に前記凝縮物から成る一次相の表面張力が低下され、前記拡散係数Ｓが負である、請求項１〜２０のいずれかに記載の凝縮器。
【手続補正２】
【補正対象書類名】明細書
【補正対象項目名】００１７
【補正方法】変更
【補正の内容】
【００１７】
本発明の所与の側面に関して説明される実施形態の要素は、本発明の別の側面の種々の実施形態において使用され得る。例えば、ある独立請求項に従属する従属請求項の特徴は、他の独立請求項のいずれかの装置および／または方法において使用されることができることが想定される。
本願明細書は、例えば、以下の項目も提供する。
（項目１）
液体含浸表面を含む物品であって、
前記表面は、前記表面上における凝縮および／または前記表面上における凝縮物の発散を助長または阻止するように構成され、前記表面は、固体基板上の特徴のマトリクスと含浸液とを含み、前記特徴は、それらの間またはそれらの中に含浸液を安定して含むように十分に近接して離間されている、物品。
（項目２）
前記含浸液は、以下のような空気に対する表面張力γｏａを有し、
（γｗａ−γｏｗ）＜γｏａ＜（γｗａ＋γｏｗ）
式中、γｗａは、空気または他の周囲ガスに対する前記凝縮物の表面張力であり、γｏａは、空気または他の周囲ガスに対する前記含浸液の表面張力であり、γｏｗは、前記含浸液と前記凝縮物との間の界面張力である、項目１に記載の物品。
（項目３）
式（ａ）から（ｄ）のうちの１つ以上が該当し、
（ａ）  （γｗａ−γｏｗ）＜γｏａ＜（γｗａ＋γｏｗ）、
（ｂ）  γｏｓ／γｗｓ＜[１＋（γｏｗ／γｗｓ）（（ｒ−１）／（ｒ−φ））］、
（ｃ）  γｏａ／γｗａ＞[１−γｏｗ／γｗａ］、および
（ｄ）  γｏａ／γｗａ＜[１＋γｏｗ／γｗａ］、
式中、γｗａは、空気または他の周囲ガスに対する前記凝縮物の表面張力であり、γｏａは、空気または他の周囲ガスに対する前記含浸液の表面張力であり、γｏｗは、前記含浸液と前記凝縮物との間の界面張力であり、γｏｓは、前記含浸液と前記固体基板との間の界面張力であり、γｗｓは、前記凝縮物と前記固体基板との間の界面張力であり、ｒは、前記固体基板の突出面積に対する前記固体基板の実際の表面積の比率であり、φは、前記凝縮物に触れる前記固体基板の前記表面積の割合である、項目１または２に記載の物品。
（項目４）
（ａ）、（ｂ）、（ｃ）、および（ｄ）の全てが該当し、前記含浸液は、前記凝縮物上に拡散せず、前記凝縮物は、前記含浸液に取って代わらず、かつ前記凝縮物は、膜状凝縮において、前記含浸液上に拡散しない、項目１〜３のいずれかに記載の物品。
（項目５）
前記表面は、凝縮および／または前記表面上における凝縮物の発散を助長するように構成され、前記含浸液は、前記凝縮物の表面張力の約３０％〜約９５％の表面張力を有する、項目１〜４のいずれかに記載の物品。
（項目６）
前記含浸液は、前記凝縮物の表面張力の約３３％〜約６７％の表面張力を有する、項目５に記載の物品。
（項目７）
前記凝縮物は、水である、項目１〜６のいずれかに記載の物品。
（項目８）
前記含浸液の表面張力は、約２４ダイン／ｃｍ〜約４９ダイン／ｃｍである、項目７に記載の物品。
（項目９）
前記含浸液は、Ｋｒｙｔｏｘ−１５０６、イオン液体（例えば、ＢＭＩ−ＩＭ）、テトラデカン、ペンタデカン、ｃｉｓ−デカリン、α−ブロモナフタレン、α−クロロナフタレン、ジヨードメタン、オレイン酸エチル、ｏ−ブロモトルエン、ジヨードメタン、トリブロモヒドリン、フェニルカラシ油、４臭化アセチレン、およびＥＭＩ−Ｉｍ（Ｃ８Ｈ１１Ｆ６Ｎ３Ｏ４Ｓ２）から成る群から選択される少なくとも１つの部材を含む、項目１〜８のいずれかに記載の物品。
（項目１０）
前記含浸液は、約５００ｃＰ以下の粘度を有する、項目１〜９のいずれかに記載の物品。
（項目１１）
前記含浸液は、約１００ｃＰ以下の粘度を有する、項目１０に記載の物品。
（項目１２）
前記含浸液は、約５０ｃＰ以下の粘度を有する、項目１１に記載の物品。
（項目１３）
前記含浸液は、約２０ｍｍＨｇ以下の室温蒸気圧を有する、項目１〜１２のいずれかに記載の物品。
（項目１４）
前記特徴のマトリクスは、階層構造を含む、項目１〜１３のいずれかに記載の物品。
（項目１５）
前記階層構造は、ナノスケールの特徴をその上に含むマイクロスケールの特徴である、項目１４に記載の物品。
（項目１６）
前記特徴は、実質的に均一な高さを有し、前記含浸液は、前記特徴間の空間を充填し、かつ、前記特徴の上部を覆って前記特徴を少なくとも約５ｎｍの厚さの層でコーティングする、項目１〜１５のいずれかに記載の物品。
（項目１７）
前記特徴は、細孔または他のウェルを画定し、前記含浸液は、前記特徴を充填する、項目１〜１６のいずれかに記載の物品。
（項目１８）
前記含浸液は、前記特徴の上部に安定薄膜を形成する、項目１〜１７のいずれかに記載の物品。
（項目１９）
前記マトリクスは、約１マイクロメートル〜約１００マイクロメートルの特徴間間隔を有する、項目１〜１８のいずれかに記載の物品。
（項目２０）
前記特徴は、柱、粒子、ナノニードル、ナノグラス、および無作為幾何学形状特徴から成る群から選択される少なくとも１つの部材を含む、項目１〜１９のいずれかに記載の物品。
（項目２１）
前記物品は、電場または電束を前記液体含浸表面に与えるために構成されている複数の離間された電極を含む、項目１〜２０のいずれかに記載の物品。
（項目２２）
前記物品は、凝縮器である、項目２１に記載の物品。
（項目２３）
前記固体基板は、炭化水素、ポリマー、フルオロポリマー、セラミック、ガラス、繊維ガラス、および金属から成る群から選択される、１つ以上の部材を含む、項目１〜２２のいずれかに記載の物品。
（項目２４）
前記固体基板は、コーティングである、項目１〜２３のいずれかに記載の物品。
（項目２５）
前記固体基板は、本質的に疎水性である、項目１〜２４のいずれかに記載の物品。
（項目２６）
表面上における凝縮物（一次液体）の凝縮および／または発散を向上させる方法であって、前記方法は、前記表面を含浸液（二次液体）で含浸することを含み、前記表面は、固体基板上の特徴のマトリクスと前記含浸液とを含み、前記特徴は、それらの間またはそれらの中に前記含浸液を安定して含むために十分に近接して離間されている、方法。
（項目２７）
前記表面は、前記含浸液が、式（ａ）から（ｄ）のうちの１つ以上が該当するように構成および／または選定され、
（ａ）  （γｗａ−γｏｗ）＜γｏａ＜（γｗａ＋γｏｗ）、
（ｂ）  γｏｓ／γｗｓ＜[１＋（γｏｗ／γｗｓ）（（ｒ−１）／（ｒ−φ））］、
（ｃ）  γｏａ／γｗａ＞[１−γｏｗ／γｗａ］、および
（ｄ）  γｏａ／γｗａ＜[１＋γｏｗ／γｗａ］、
式中、γｗａは、空気または他の周囲ガスに対する前記凝縮物の表面張力であり、γｏａは、空気または他の周囲ガスに対する前記含浸液の表面張力であり、γｏｗは、前記含浸液と前記凝縮物との間の界面張力であり、γｏｓは、前記含浸液と前記固体基板との間の界面張力であり、γｗｓは、前記凝縮物と前記固体基板との間の界面張力であり、ｒは、前記固体基板の突出面積に対する前記固体基板の実際の表面積の比率であり、φは、前記凝縮物に触れる前記固体基板の前記表面積の割合である、項目２６に記載の方法。
（項目２８）
（ａ）、（ｂ）、（ｃ）、および（ｄ）の全てが該当し、前記二次液体は、前記一次液体上に拡散せず、前記一次液体は、前記二次液体に取って代わらず、前記一次液体は、膜状凝縮において、前記二次液体上に拡散しない、項目２７に記載の方法。
（項目２９）
前記二次液体は、前記一次液体上の前記二次液体の拡散係数Ｓが負であるように選定され、Ｓ＝γｗａ−γｏａ−γｏｗであり、式中、γｗａは、空気または他の周囲ガスに対する前記凝縮物の表面張力であり、γｏａは、空気または他の周囲ガスに対する前記含浸液の表面張力であり、γｏｗは、前記含浸液と前記凝縮物との間の界面張力である、項目２６から２８のいずれかに記載の方法。
（項目３０）
前記二次液体は、前記二次液体が前記一次液体と部分的混和性を有することにより、本質的に前記一次液体から成る一次相の表面張力が低下され、前記拡散係数Ｓが負であるように選定される、項目２９に記載の方法。
（項目３１）
電場または電束を前記表面の少なくとも一部に印加することをさらに含む、項目２６から３０のいずれかに記載の方法。
（項目３２）
複数の離間された電極を介して、前記電場または電束を印加することを含み、前記電極は、前記含浸液全体を通して電荷を散在させるように分散されている、項目３１に記載の方法。
（項目３３）
前記表面は、項目１から２５のいずれかに記載の物品の液体含浸表面である、項目２６から３２のいずれかに記載の方法。